(57)【要約】  本発明は、ポリマー基体表面の非孔質印刷受容層を形成するポリマー基体表面のコーティングを提供する。印刷受容層の印刷適性、熱伝導率、Ｔｇ、表面硬さ及び表面平滑度は、少なくとも２つのアクリルラテックスの混合物を含む分散系から印刷受容層を形成することによって調節される。このうち、少なくとも１つは２０〜６０mgのＫＯＨ／gの樹脂の酸価及び摂氏３５度未満のＴｇを有するように選択され、そして、少なくとも１つは摂氏９０度を超えるＴｇを有するように選択され、その結果、印刷受容層の硬さ／Ｔｇを調節する。アクリルポリマーは、不連続相中の各ラテックス中に存在するので、ラテックスは互いに部分的にのみ混和性である。この分散系は、必須の成分として、アクリルラテックスを架橋し、それによって印刷受容層の熱伝導率及び表面硬さの両方をさらに調節するための金属含有架橋剤、印刷受容層の熱伝導率を調節するための中空ポリマー粒子、及び印刷受容層の表面平滑度を調節するための、一次粒径１００nm未満を有するシリカ粒子をさらに含む。【特許請求の範囲】
【請求項１】
ポリマー基体表面の非孔質印刷受容層を形成する、前記ポリマー基体表面のコーティングであって、
前記印刷受容層の印刷適性、熱伝導率、Ｔｇ、表面硬さ及び表面平滑度は、少なくとも２つのアクリルラテックスの混合物を含む分散系から前記印刷受容層を形成することによって調節され、
前記少なくとも２つのアクリルラテックスのうち、少なくとも１つは２０〜６０mgのＫＯＨ／gの樹脂の酸価及び３５℃未満のＴｇを有するように選択され、そして、少なくとも１つは９０℃を超えるＴｇを有するように選択され、その結果、前記印刷受容層の前記硬さ／Ｔｇを調節し、
アクリルポリマーは、不連続相中の各ラテックス中に存在し、それゆえ、前記ラテックスは互いに部分的にのみ混和性であり、
前記分散系は、必須の成分として、前記アクリルラテックスを架橋し、それによって前記印刷受容層の前記熱伝導率及び前記表面硬さの両方をさらに調節するための金属含有架橋剤；前記印刷受容層の前記熱伝導率を調節するための中空ポリマー粒子；及び前記印刷受容層の前記表面平滑度を調節するための、一次粒径１００nm未満を有するシリカ粒子；をさらに含む、
前記コーティング。
【請求項２】
前記中空ポリマー粒子は、球形スチレン／アクリルビーズである、請求項１に記載のコーティング。
【請求項３】
前記ビーズは、０．１〜３０μmの範囲内の粒径を有する、請求項２に記載のコーティング。
【請求項４】
Ｒａが４０μm未満である表面平滑度を有する、請求項１〜３のいずれか１項に記載のコーティング。
【請求項５】
Ｒａが１５μm未満である前記表面平滑度を有する、請求項４に記載のコーティング。
【請求項６】
前記コーティングを形成するために使用される前記分散系は、１０％〜３０％の範囲内の固形物含有量を有する、請求項１〜５のいずれか１項に記載のコーティング。
【請求項７】
前記コーティングを形成するために使用される前記分散系は、１５％〜２５％の範囲内の固形物含有量を有する、請求項６に記載のコーティング。
【請求項８】
乾燥後に０．３〜１．８gm-2の範囲内のコーティング重量が達成されるように塗布される、請求項６または７に記載のコーティング。
【請求項９】
乾燥後に０．４〜１．６５gm-2の範囲内のコーティング重量が達成されるように塗布される、請求項８に記載のコーティング。
【請求項１０】
乾燥後に０．４〜１．５gm-2の範囲内のコーティング重量が実現されるように塗布される、請求項９に記載のコーティング。
【請求項１１】
前記金属含有架橋剤はジルコニウムに基づく架橋剤である、請求項１〜１０のいずれか１項に記載のコーティング。
【請求項１２】
前記金属含有架橋剤はジルコニウムアンモニウムカーボネートである、請求項１１に記載のコーティング。
【請求項１３】
請求項１〜１２のいずれか１項に記載のコーティングでコーティングされた感熱記録印刷受容材料において、表面に前記非孔質印刷受容層が形成された前記ポリマー基体が多層フィルムである、前記材料。
【請求項１４】
前記多層フィルムが、ポリプロピレンコア、並びにエチレン及びポリプロピレンのコポリマーまたはプロピレン、エチレン及びブチレンのターポリマーから形成されたスキン層を含む、請求項１３に記載の材料。
【請求項１５】
前記多層フィルムが空洞のあるフィルムである、請求項１３または１４に記載の感熱記録印刷受容材料。
【発明の詳細な説明】
【技術分野】
【０００１】
本発明は、ポリマーフィルム表面のコーティングであって、コーティング済みフィルムが熱転写印刷における転写画像受容体シートとして使用されることを可能にするために提供されるコーティング、並びに、より高速及びより低い印刷温度でより広い印刷寛容度のための改良された樹脂受容性を有する熱転写印刷のための受容体シートに関する。
【背景技術】
【０００２】
熱転写印刷は、供与体シート（donor-sheet）／受容体シート（receptor-sheet）系を用い、これによって、感熱印刷ヘッドは、供与体シートの背面に選択的画像方法で熱を加える。画像は、供与体シートからの物質移動によって受容体シートに転写される。
【０００３】
熱転写技術を用いて紙及び他の受容体に印刷することは、従来技術において周知である。熱転写プロセスにおいて、紙シートまたは他の受容体は、一般にろうまたはろう／樹脂または樹脂インキであるインキを帯びたリボンと接触する。レーザーまたは他の熱源をインキを帯びたリボンに適用して、選択された位置でインキを加熱し、その受容体への転写を引き起こす。キャリアリボン表面のろう／インキ混合物は融解するかまたは軟化し、紙または透明なフィルムのいずれでもよい受容体シートに優先的に接着する。紙の場合には、受容体シートは、キャリアが有するよりも大きな表面粗さを有し、従ってインキの転移は、主として軟化したろう及びインキと紙繊維との物理的かみ合いによって実現される。
【発明の開示】
【発明が解決しようとする課題】
【０００４】
従来のコーティング済み受容体シートは、印刷作業において、特にリボンからのインキ転移に関して幾つかの困難を引き起こした。多くの従来のコーティング済み感熱印刷受容体シートは、低下した加熱設定では良好な印刷結果を提供できないことを特徴とする。低下した加熱は、より大きな印刷ヘッド寿命を提供し、増大した速度で印刷することを可能にする。
【課題を解決するための手段】
【０００５】
本発明は、印刷ヘッドにおいて低加熱設定を用いる場合に、優れた印刷適性及び高印刷速度を提供するコーティング済み受容体材料を含む。このコーティングは、印刷の最中にリボンから熱が移動する速度を低減する絶縁層として機能するようなものである。コーティング済み印刷用紙において絶縁層を利用することは従来技術において一般に周知であるが、かなり低減したコート重量を用いて優れた印刷適性を与える熱転写受容体シート表面のコーティングを提供するための、熱転写印刷技術のために特に適切なポリオレフィンフィルムをコーティングするための本明細書において開示する特定のコーティングの使用の教示は存在しない。
【０００６】
コーティングは、典型的に様々な基体表面に感熱印刷するために使用される樹脂及びろう／樹脂インキに最適受容性を与えるように設計されている。溶融したインキがコーティングと接触した状態になっているほんの一瞬で、これは湿潤し、コーティングに付着しなければならず、さもないと、コーティングとの接触が断たれた時に、インキはリボンによって引き離され、印刷における飛ばしをもたらすことになる。このことは、インキが湿潤し、コーティング表面に浸透し、これをコーティングから引き離す力に十分に耐えるよう、しっかりと接着することを必要とする。
【０００７】
受容体シートの表面は、記録された画像がはっきりし、欠けている及び／または部分的なインキドットの発生を最小にするように十分に平滑でなければならないが、印刷されたインキ画像が表面コーティングに十分に定着されないかまたは固定されない程には平滑ではない。上述の現象は、ドット再現性の低下を引き起こす。低ドット再現性が理由となる記録された画像の色濃度の増大の他に、ホットメルトインキ受理層によるインキの低吸着に起因して、時々、記録された画像の色濃度の減少が起きる。
【０００８】
断熱特性も受容体シートの重要な物理的性質であり、記録シートの断熱特性が低すぎる場合（すなわち、受容体シートの熱伝導率が高すぎる場合）、インクリボンとインクリボンに接触する記録シートとの間の界面部分の温度は、インキ画像がインキ受理層に満足に転写するレベルにまで上昇できない。インキ画像の転写無しに熱がプリンタヘッドから放散することをもたらし得る熱伝導率を避けることが必要である。
【０００９】
熱の簡易な適用によって画像を形成する能力のため、熱受容体材料は、コンピュータ、ファクシミリ装置、テレックス、現金領収証、金銭出納器、並びに他の情報伝達及び測定機器からの出力情報を記録するために感熱式プリンタと共に広く使用されている。熱受容体材料を接着ラベルに形成することができ、走査した時に、そのコードが適用されている物体を識別するであろうバーコードを刷り込むことができる。
【００１０】
白色の基体表面に印刷した場合、ＰＣＳ（印刷コントラスト信号（print contrast signal））は通常高いので、通常熱転写印刷に関連する高いコントラストは、このような接着ラベルが高速仕分けにおいて利用されることを可能にする。
【００１１】
高い印刷コントラスト信号（ＰＣＳ）画像は、光学的または電子的復号装置及びスキャナーを利用する場合、画像化区域を検出する際に高いパーセンテージの精度を有する信頼性の高い高速可読性を非常に向上させる。こうした画像化区域をそれに続いて、可視レーザーダイオード（ＶＬＤ）、発光ダイオード（ＬＥＤ）スキャナー並びに電荷結合デバイス（ＣＣＤ）カメラを使用して３８０〜４０００ナノメートルの範囲内で走査することができる。用途としては、航空路手荷物タグ、一般的な研究室用途のための積層耐久性ラベル、紫外線熱画像化耐久性ラベル、または返却できる荷物若しくは出荷用コンテナ表面に使用するための耐久性ラベルのような用途が挙げられるが、これらに限定されるものではない。このようなラベルはしばしば、可変印刷情報ラベル（variable printed information label）と呼ばれる。
【００１２】
本発明によれば、ポリマー基体表面の非孔質（non-porous）印刷受容層を形成する、ポリマー基体表面のコーティングが提供される。印刷受容層の印刷適性、熱伝導率、Ｔｇ、表面硬さ及び表面平滑度は、少なくとも２つのアクリルラテックスの混合物を含む分散系から印刷受容層を形成することによって調節される。少なくとも２つのアクリルラテックスのうち、少なくとも１つは２０〜６０mgのＫＯＨ／gの樹脂の酸価及び摂氏３５度未満のＴｇを有するように選択され、そして、少なくとも１つは摂氏９０度を超えるＴｇを有するように選択され、その結果、印刷受容層の硬さ／Ｔｇを調節する。アクリルポリマーは、不連続相中の各ラテックス中に存在するので、ラテックスは互いに部分的にのみ混和性である。この分散系は、必須の成分として、アクリルラテックスを架橋し、それによって印刷受容層の熱伝導率及び表面硬さの両方をさらに調節するための金属含有架橋剤、印刷受容層の熱伝導率を調節するための中空ポリマー粒子、及び印刷受容層の表面平滑度を調節するための、一次粒径１００nm未満を有するシリカ粒子をさらに含む。
【００１３】
本発明はまた、本発明のコーティングでコーティングしたウェブから製造したコーティング済み受容体シートを含む。
このコーティングは、存在するポリマーが不連続相中にあり、互いに分離している種類のアクリルエマルジョンラテックスを使用することに基づいている。これは、２つ以上のラテックスを使用し、完全に混和性ではない場合に生じる。このことは、これらが取り入れられる、生成した乾燥したコーティングの表面近くにまたは表面で濃縮する傾向がある高酸価のラテックス中の粒子をさらにもたらし、一方、それらのＴｇのために選択されたラテックス中の粒子は、コーティング内部に濃縮し、コーティングのバルク硬さに大きく寄与する、と本願発明者らは考えている。
【発明を実施するための最良の形態】
【００１４】
本発明において使用するポリマー粒子の分散系は、水性媒質中で安定なアクリル材料のラテックスまたはポリマーである。このようなポリマーは一般に、付加重合体として分類される。このようなラテックスポリマーは、周知のフリーラジカルまたはレドックス乳化重合方法を使用して水性媒質中で製造でき、１つのタイプのモノマーから製造されたホモポリマーまたは１を超えるタイプのモノマーから製造されたコポリマーからなってよい。水に不溶性のホモポリマーを形成するモノマーを含むポリマーが好ましく、このようなモノマーのコポリマーも同様に好ましい。全ポリマー組成物が格子を形成するのに十分に水に不溶性であるならば、好ましいポリマーはまた水溶性ホモポリマーを与えるモノマーを含んでよい。本発明に従う分散系は、存在するアクリルポリマーを架橋するための少なくとも１つの架橋剤を含むべきである。既知のように、これは、受容層の基体への接着を十分に改良できるが、より重要なことに、本願発明者らは、架橋剤が、多価金属陽イオンを含むものである場合、これは、受容体表面の熱伝導率を調節することを助けることを見い出した。架橋剤（cross linker）を、水分散性の成分の混合物に加えてよい。
【００１５】
本願発明者らは、コーティング組成物中の金属架橋剤、例えばジルコニウムアンモニウムカーボネート（この材料は、ベイコート２０（Bacote 20）という商品名で、スウィントン、マンチェスターのマグネシウム・エレクトロン社（Magnesium Electron Ltd of Swinton Manchester）から入手可能である）及び中空ポリマー粒子、例えばスチレンアクリルポリマーから形成され、ロパーク（Ropaque）という商品名で販売されているもの、の組合せは、コーティングが、満足な印刷受容表面を実現するのに適切なレベルである熱伝導率を有して配合されることを可能にすることを見い出した。
【００１６】
架橋剤の量の上限及び下限は、使用する実際のラテックスに関連し、実験によって容易に決定できる。架橋剤の量のため、基体へのコーティングの接着が失われるような多くの架橋を生じる状況を避けることは重要である。
【００１７】
また、表面が、満足な印刷受容表面を実現するのに十分に平滑であり、使用する金属架橋剤の量と組み合わせて満足な印刷品位を与える断熱のレベルを実現する十分な量が存在するように、存在する中空ポリマー粒子の量を調節することは重要である。
【００１８】
EP0300505B1は、受容体シートの熱伝達特性を修正するための、熱転写印刷のための多層コーティングの中間層におけるこのような中空粒子の使用を開示している。しかしながら、多価金属含有架橋剤と、特定の特性のために選択された少なくとも２つのアクリルラテックスの組合せを含む分散系から本明細書において開示するように形成されたフィルムとを組み合わせた、単一の層における使用についての開示はない。
【００１９】
好ましい中空ポリマー球は、ローム＆ハース（Rohm & Haas）から得られる中空球プラスチック顔料であり、ロパークウルトラ（Ropaque Ultra）という商品名で販売されているものである。この中空球は、粒径０．４μm と殻厚さ０．０６μm を有し、５５％の空隙容量を含む。
【００２０】
ロパーク（登録商標）という不透明なポリマーは、水性塗料においてドライハイディング（dry hiding）を提供するように設計された非フィルム形成合成顔料である。これは、エマルジョンとして供給される球形スチレン／アクリルビーズからなる。湿潤した塗料において、ビーズは、水で満たされている。塗料が乾燥するにつれて、水はビーズの中心から永続的に拡散し、空気で置き換えられ、乾燥した塗料フィルム全体にわたって均一に分散した個々別の封じ込められた空気ボイド（air voids）をもたらす。
【００２１】
本願発明者らは、３０〜６０％の空隙容量を含み、粒径０．１〜３０μmまたは０．１〜２０μmを有する中空プラスチック球を使用することが好ましいことを見出した。
サイズが０．１マイクロメートル未満である場合、満足な断熱効果は期待できない。２０を超えるかまたは場合によっては３０マイクロメートルで、画像受容層の平滑度は低下し、供給インクリボンとの間に生じたより低い接触は、インキ受容性を低減する。コーティングが、必要な表面平滑度を有することを確実にするために、コーティング組成物中に、シリカ粒子を含むことが不可欠であることが見出された。一次粒径１００nm未満のナノシリカを使用することが好ましい。本願発明者らは、Ｒａ値を使用することによって表面平滑度を測定する。
【００２２】
本発明に従うコーティング済み受容体シートの平滑度を、サートロニック１０（Surtronic 10）またはタリサーフ（Talisurf）を使用して決定することができる。Ｒａが約４０μm未満、好ましくは約１５μm未満である平滑度を実現することが好ましい。
【００２３】
ポリオレフィン基体をコーティングするために使用する分散系は、満足なフィルム形成特性を実現するために約１５〜２５％の固形物を含むべきである。形成されたフィルムは均一で連続的であるべきである。１０％未満の固形物含有量は、欠けたコーティングをもたらし、また、２５％を超えると、粗さ及び凝集破壊の可能性を増大させることになる。
【００２４】
本発明に従う印刷受容コーティングの滑り摩擦を低減するために、潤滑剤である流動パラフィン及びパラフィンまたはろう様材料、例えばカルナウバろう、天然及び合成ろう、石油ろう、鉱ろう、シリコーン−ろうコポリマー及びその他同様なものが分散系中に含まれてよい。
【００２５】
本発明の分散系中に、カルナウバろうまたはポリエチレンろうの約２重量％の乾燥した固形物を取り入れることが好ましい。
分散系を、選択されたウェブの表面の上にコーティングし、任意の従来の技術を使用して乾燥する。本発明のコーティング組成物は、多数の周知の技術、例えばディップ・コーティング、ロッドコーティング、ブレード・コーティング、エア・ナイフ・コーティング、グラビアコーティング及び逆回転ロール・コーティング、押出しコーティング、スライドコーティング、カーテン・コーティング、及びその他同様なもののいずれによっても適用できる。コーティングの後に、層を一般に簡易な蒸発によって乾燥し、これは周知の技術、例えば対流加熱によって加速してよい。分散系を、好ましくはグラビアプロセスを使用して塗布し、乾燥工程をオーブン中で実行する。コーティング済み分散系の乾燥は、任意の非フィルム形成粒子がフィルム中に分散した状態の、均一な連続フィルムのままで、水を分散系から除去する。
【００２６】
コーティングを、好ましくは、乾燥時のコーティング重量が０．５〜１．４０グラム毎平方メートル、好ましくは約１グラム毎平方メートルを有するように塗布する。
通常の感熱記録印刷受容材料は、例えば、印刷受容コーティングを提供された、通常の紙、合成紙、または樹脂フィルムのシートで製造された支持体材料を含む。
【００２７】
支持体材料として使用できるポリオレフィンは、ポリエチレン、ポリプロピレン、これらの混合物、及び／または他の周知のポリオレフィンを含む。ポリマー支持体材料は、フィルムまたはシートにすることができ、当分野において周知の任意のプロセスによって製造でき、キャストシート、キャストフィルム、またはインフレートフィルム（blown film）が挙げられるがこれらに限定されるものではない。フィルムまたはシートは単層または多層構成を有してよい。本願発明者らの発明は、支持体材料が、ポリプロピレンコア、並びに、例えばエチレン及びプロピレンのコポリマーまたはプロピレン、エチレン及びブチレンのターポリマーから形成された厚さ約６０μmのスキン層を有する、空洞のある（cavitated）あるいは空洞のない（non-cavitated）ポリプロピレンフィルムを含む場合に特に適用可能である。
【００２８】
コーティングの前に印刷受容コーティングを受容するためのポリオレフィン表面に、ポリエチレンイミンを含む従来のプライマー・コートを適用することによって下塗りをする。５％の固形物の水溶液から０．０４グラム毎平方メートルで適用されるマイカ（ＰＥＩ）（MICA (PEI)）（マイカ・コーポレーション（Mica Corporation）から入手可能である）を使用することが好ましい。
【実施例】
【００２９】
以下の実施例は、全ての部は重量部であり、本発明を示すが、限定するものではない。
実施例１〜１０
実施例１に例示する本発明のコーティングを形成するために使用したコーティング分散系を製造する際に従った方法は次の通りだった：
１）２．９８Kgのカーボセット２７３２（Carboset 2732）を２．７５Kgのカーボセット１０８７（Carboset 1087）と混合した。
【００３０】
カーボセット２７３２は、５０mgのＫＯＨ／gの樹脂の酸価、及びＴｇ２１℃を有するアクリルラテックスである。
カーボセット１０８７は、Ｔｇ１０５℃を有するアクリルラテックスである。
【００３１】
次に、０．０６KgのＴｉＯ２を次にこの混和物に加え、ロータステーターミキサーを使用して混合した。０．２２Kgのランコグリッド（Lanco Glidd）、２．６７Kgのビンジル１５／５００（Bindzil 15/500）及び０．４Kgのベイコート２０（Bacote 20）を次に加え、パドル撹拌機を使用して撹拌した。次に、２．２２Kgのロパークウルトラ（Ropaque Ultra）を徐々に加え、その間も依然として撹拌した。０．２６Kgのエベクリル１１６０（Ebecryl 1160）エマルジョン及び水（８．４３Kg）も加えた。高剪断下で１時間、エベクリル１１６０に同等量の水及び１％のダウファックス（Dowfax）界面活性剤を加えることによって、エベクリル１１６０のエマルジョンをあらかじめ製造した。
【００３２】
コーティング固形物は、水を加えることによって２０％に、すなわち８０％の水にすることによって、調節した。ポリエチレンイミンポリマーで下塗りをしたポリプロピレンフィルムを、分散系でコーティングした。このコーティングを乾燥して、最終コート重量を１グラム毎平方メートルにした。
【００３３】
同じ手順を使用して、実施例２〜１０のコーティング分散系を製造した。本発明のコーティングの形成に使用するために、他の手順もまた、コーティング分散系を製造するのに適していることは明白であろう。
【００３４】
表１は、１０バッチのコーティング分散系の各々の組成を示し、コーティングのために混合したものとして１〜１０の番号を、及びコーティング済みフィルム表面の乾燥したコーティングの最終含有量である乾燥固形物含有量として１ａ〜１０ａの番号を付けた。
【００３５】
【表１】
2008519706.tif 000002
【００３６】
コーティング組成物１〜１０を市販のポリプロピレンフィルムに塗布し、フィルムから形成した受容体シートに、樹脂リボンを用いて熱転写印刷した。その品質等級付けを表２に示し、ここでコート重量はgm−２で表されている。
【００３７】
使用したリボンはソニー５０７５（Sony 5075）であり、プリンタはゼブラ１４０ＩＩＩｉプラス（Zebra 140IIIi Plus）だった。印刷速度は６インチ（１２cm）毎秒だった。印字品位を、等級Ａ〜Ｆに基づいて目視で等級付けした。最大量のインキとなる最低の加熱設定は等級Ａを与えられる。装置は加熱設定０〜３０を有し、この装置上で等級Ａは加熱設定１０で実現された。
【００３８】
ＹＵＰＯ  ＳＧＳ  ８５という取り引き上の記述で販売されている市販の受容体シートを用いてＡ等級印字品位を達成するためには、はるかに高い加熱設定１５を使用することが必要であることが見い出された。
【００３９】
【表２】
2008519706.tif 000003
【００４０】
許容可能な印字品位は等級Ａ〜Ｃの場合に実現される。Ｄ〜Ｆは不満足である。本願発明者らは、Ｄ、Ｅ及びＦの値は主に、ある種のフィルム表面により高いコート量を使用することによって生じると考えている。より高いコート量（例えば１．４または１．５gm−２を超える）は、幾つかのフィルムにおいては満足となるようであるが、大部分の場合にはより低いコート量（例えば１．４または１．５gm−２未満）がより満足となるようである。また、印字品位は、他のファクター、例えばコーティングされるフィルムにおける不規則性、またはコーティング済み表面の粉塵の存在によって影響されることがあることは了解できるはずである。従って、場合によっては、満足な結果を得るための繰返しが、不満足な結果を生ずるのかもしれない。
【００４１】
上記の実施例において：
エベクリル１１６０は、ドロゲンボス、ベルギーのサーフェス・スペシャリティーズ（Surface Specialities of Drogenbos Belgium）によって供給されるエトキシル化トリメチロールプロパンの精製済みトリアクリレートである。
【００４２】
ランコグリッドＴＤ（Lanco Glid TD）は、イソプロパノール中の低分子量ポリエチレンろうの微粉砕分散系であり（ろう含有量は２５．０％＋または−１％である）、カプリコーン・ケミカルズ、ケンブリッジシャー、ＵＫ（Capricorn Chemicals Cambridgeshire UK）によって供給される。
【００４３】
カーボセットＸＰＤ１０８７は、ＢＦグッドリッチ・ケミカル・スペイン、バルセロナ、スペイン（BF Goodrich Chemical Spain Barcelona Spain）によって供給される１．１％のアンモニアと共に水中の４９％のポリマー固形物を含むスチレン−アクリルコポリマーエマルジョンである。
【００４４】
カーボセットＸＰＤ２７３２は、水中の４５％の固形物を含むアクリルコポリマーエマルジョンであり、ＢＦグッドリッチ、クリーブランド、オハイオ、ＵＳＡ（BF Goodrich Cleveland Ohio USA）によって供給される。
【００４５】
ロパークウルトラは、スチレンアクリルコポリマーから形成された中空球形ポリマー顔料であり、水中の２９〜３１％のコポリマー材料を含む分散系として供給され、ローム及びハース（ＵＫ）、クロイドン、ＣＲ９  ３ＮＢ、ＵＫ（Rohm and Haas (UK) Croydon CR9 3NB UK）から入手可能である。
【００４６】
ビンジル１５／５００（Binzil 15/500）は、弱アルカリ水中の個々の球形シリカ粒子のコロイド分散系であり、ＥＫＡケミカルズ、ＡＢコロイダル・シリカ・グループＳＥ−４４６−８０、ボハス、スウェーデン（EKA Chemicals AB Colloidal Silica Group SE-446-80 Bohus Sweden）から入手可能である。
【００４７】
ＷＧＳ９２は、イノヴィア・フィルムズ社、ウィグトン、カンブリア、ＣＡ７  ９ＢＧ、英国（Innovia films Ltd, Wigton, Cumbria CA7 9BG, United Kingdom）からレイヨアート（Rayoart）という商標で入手可能な、両面コーティング済み高光沢二軸配向ポリプロピレンフィルムである。
【００４８】
ＡＷＰＡ６０は、イノヴィア・フィルムズ社、ウィグトン、カンブリア、ＣＡ７  ９ＢＧ、英国からレイヨフェース（Rayoface）という商標で入手可能な両面コーティング済み高光沢二軸配向ポリプロピレンフィルムである。
【００４９】
ＴＣ３６  ６５は、イノヴィア・フィルムズ社、ウィグトン、カンブリア、ＣＡ７  ９ＢＧ、英国から入手可能な空洞のある配向ポリプロピレンフィルムである。
ＴＢ２２６４は、イノヴィア・フィルムズ社、ウィグトン、カンブリア、ＣＡ７  ９ＢＧ、英国から入手可能な空洞のある配向ポリプロピレンフィルムである。
【００５０】
Ｃ５０は、イノヴィア・フィルムズ社、ウィグトン、カンブリア、ＣＡ７  ９ＢＧ、英国から入手可能な配向ポリプロピレンフィルムである。
【国際調査報告】
2008519706.tif 000004
2008519706.tif 000005
2008519706.tif 000006